(57)【要約】    【課題】  さらなるＥＳＲの低減を可能とした固体電解コンデンサの製造方法を提供する。    【解決手段】  弁金属粉未を焼結してなる焼結体の表面に陽極酸化皮膜を形成したコンデンサ素子の上に、導電性高分子からなる固体電解質層を形成し、その導電性高分子層の上に、平均粒径が０．２〜２０μｍの銀粉粒子と平均粒径が１〜１００ｎｍの銀ナノ粒子と所定のバインダーを混合してなる銀ペーストを塗布し、１５０〜３５０℃の温度範囲で焼結して導電層を形成する。【特許請求の範囲】
【請求項１】
弁金属粉未を焼結してなる焼結体の表面に陽極酸化皮膜が形成されたコンデンサ素子の上に、導電性高分子からなる固体電解質層が形成され、該導電性高分子層の上に、平均粒径が０．２〜２０μｍの銀粉粒子と平均粒径が１〜１００ｎｍの銀ナノ粒子と所定のバインダーを混合してなる銀ペーストを用いて銀層が形成されていることを特徴とする固体電解コンデンサ。
【請求項２】
前記銀ナノ粒子１００質量部あたり、前記銀粉粒子が１５０〜１００００質量部の範囲で混合されていることを特徴とする請求項１に記載の固体電解コンデンサ。
【請求項３】
前記固体電解質層が、化学重合により形成された導電性高分子よりなることを特徴とする請求項１又は請求項２に記載の固体電解コンデンサ。
【請求項４】
前記導電性高分子が、ポリチオフェン、ポリピロール、ポリアニリン、ポリフェニレンビニレンの何れかであることを特徴とする請求項３に記載の固体電解コンデンサ。
【請求項５】
弁金属粉未を焼結してなる焼結体の表面に陽極酸化皮膜を形成したコンデンサ素子の上に、導電性高分子からなる固体電解質層を形成し、該導電性高分子層の上に、平均粒径が０．２〜２０μｍの銀粉粒子と平均粒径が１〜１００ｎｍの銀ナノ粒子と所定のバインダーを混合してなる銀ペーストを塗布し、１５０〜３５０℃の温度範囲で焼結して導電層を形成することを特徴とする固体電解コンデンサの製造方法。
【請求項６】
前記銀ナノ粒子１００質量部あたり、前記銀粉粒子を１５０〜１００００質量部の範囲で混合したことを特徴とする請求項５に記載の固体電解コンデンサの製造方法。
【発明の詳細な説明】
【技術分野】
【０００１】
本発明は、固体電解コンデンサ及びその製造方法に関するものであり、特に、固体電解質に導電性高分子を用いた固体電解コンデンサ及びその製造方法に関する。
【背景技術】
【０００２】
従来より、低ＥＳＲ化を目的として導電性高分子を固体電解質として用いた固体電解コンデンサが知られている。一般に、これら導電性高分子としては、ポリチオフェン，ポリピロール又はポリアニリン等があり、中でもポリチオフェンは、ポリピロール又はポリアニリンと比較して、導電率が高く熱安定性が特に優れていることから近年注目されており、ポリチオフェンを固体電解質として用いた固体電解コンデンサとして特許文献１等に開示されているものがある。
【０００３】
ところで、近年、電子情報機器はデジタル化され、さらに駆動周波数の高速化に伴い駆動電圧の低減化、且つ駆動電流の増大化が進んできている。特に、パーソナルコンピューターの心臓部であるマイクロプロセッサの高速化は著しく、駆動電圧は低減の一途をたどっている。このようなマイクロプロセッサに高精度な電力を供給する回路として、電圧制御モジュール（ＶＲＭ）と呼ばれるＤＣ−ＤＣコンバータが広く使用されている。
【０００４】
ところで、マイクロプロセッサの低電圧化に伴い、マイクロプロセッサの動作を保証する電圧範囲は狭くなってきている。マイクロプロセッサの要求電流は、マイクロプロセッサに課せられる状況により非常に高速で変化するため、ＤＣ−ＤＣコンバーターだけでは変化に対応できず、出力側に負荷コンデンサを接続してマイクロプロセッサの負荷変動に対応している。
【０００５】
このような負荷コンデンサに求められる機能は、損失を小さくするため等価直列抵抗（ＥＳＲ）が小さいことである。そのため、このような負荷コンデンサに用いられる固体電解コンデンサにおいても、さらなる低ＥＳＲ化が求められることになる。このような固体電解コンデンサの低ＥＳＲ化の試みとしては、特許文献２や、特許文献３に示されたものがある。
【０００６】
上記の特許文献において開示された固体電解コンデンサは、いずれも従来の固体電解コンデンサの固体電解質層の上に形成される陰極層に改良を加えたものである。すなわち、従来の固体電解コンデンサでは、固体電解質層の上に導電性カーボン層を形成し、さらに銀ペースト層を形成して、外部引出用のリード線と接続する構造であったが、上記の特許文献に示された固体電解コンデンサでは、導電性カーボン層を形成することなく、固体電解質層の上に直接銀ペースト層を形成している。
【０００７】
特に、特許文献２で開示された固体電解コンデンサでは、粒子径の小さい銀を用いることで、固体電解質層の表面の微細な凹凸に対する接触面積を拡大することで接触抵抗を減少させると共に、銀ペーストに比べて導電率の低い導電性カーボンを用いないことで、陰極層の電気抵抗を減少させたものである。
【特許文献１】特開平２−１５６１１号公報
【特許文献２】特開平１１−１３５３７７号公報
【特許文献３】特開２００１−６８３８１号公報
【発明の開示】
【発明が解決しようとする課題】
【０００８】
本発明が解決しようとする問題点は以下の点である。すなわち、上記の特許文献において開示された固体電解コンデンサでは、ある程度の低ＥＳＲ化を図ることができるものの、さらなる低ＥＳＲ化の要求には充分なものではなかった。また、次のような問題点があることが、本発明者等の研究で明らかとなってきている。
【０００９】
すなわち、特許文献２に開示されたように、粒径１０〜５００Åの金属微粒子に若干の有機化合物が含有された導電膜層を形成した固体電解コンデンサでは、銀粒子が固体電解質層の表面の微細な凹凸に入り込み、全体として銀ペースト層と固体電解質層の接触面積を拡大することで接触抵抗を減少させることができるものの、銀ペーストを焼結した際に、バインダー成分が除去されることに伴い、銀ペースト層にマイクロクラックが生じてしまい、銀粒子同士の接触頻度が低下してしまう。その結果、銀ペースト層の抵抗率が高くなってしまい、期待されたほどには固体電解コンデンサのＥＳＲ特性を低減することができなかった。
【００１０】
本発明は、上述したような従来技術の問題点を解決するために提案されたものであり、その目的は、さらなるＥＳＲの低減を可能とした固体電解コンデンサ及びその製造方法を提供することにある。
【課題を解決するための手段】
【００１１】
上記の目的を達成するため、請求項１に記載の固体電解コンデンサは、弁金属粉未を焼結してなる焼結体の表面に陽極酸化皮膜が形成されたコンデンサ素子の上に、導電性高分子からなる固体電解質層が形成され、該導電性高分子層の上に、平均粒径が０．２〜２０μｍの銀粉粒子と平均粒径が１〜１００ｎｍの銀ナノ粒子と所定のバインダーを混合してなる銀ペーストを用いて銀層が形成されていることを特徴とするものである。
【００１２】
本発明者等は、まず従来の固体電解コンデンサにおける銀ペースト層について検討した結果、ナノスケールの銀粒子を用いると、固体電解質層の表面の微細な凹凸に対して良く密着し、接触抵抗の低減を図ることができるものの、銀ペースト中における銀粒子同士の接触頻度が多くなり、接触抵抗が大きくなってしまうことを見出した。そこで、さらに検討を進めた結果、平均粒径が１〜１００ｎｍの銀ナノ粒子と平均粒径が０．２〜２０μｍの銀粉粒子を混合することにより、上記の問題を解決することができることが判明したものである。
【００１３】
すなわち、平均粒径が１〜１００ｎｍの銀ナノ粒子中に平均粒径が０．２〜２０μｍの銀粉粒子を混合しておくことにより、固体電解質層の表面への銀ペーストの密着性は維持されると共に、銀ペーストを焼結した際に、銀ナノ粒子と銀粉粒子が架橋するような形状で結合し、３次元的なマトリクス構造が形成される。そのため、銀粒子同士の接触抵抗が減少し、固体電解コンデンサのＥＳＲのさらなる低減を図ることができることが分かった。
【００１４】
請求項２に係る発明は、上記請求項１に係る発明において、前記銀ナノ粒子１００質量部あたり、前記銀粉粒子が１５０〜１００００質量部の範囲で混合されていることを特徴とするものである。
【００１５】
本発明者等は、銀ナノ粒子と銀粉粒子の混合比率を種々変更して検討した結果、上記の比率に規定した場合に、固体電解コンデンサのＥＳＲの低減に最も有効であることが判明したものである。すなわち、銀ナノ粒子１００質量部あたり、銀粉粒子の添加量を１５０質量部未満とすると、銀ペースト層を焼結した際の３次元的なマトリクス構造が充分に形成されずに、銀ペースト層の電気抵抗が増大する。一方、銀ナノ粒子１００質量部あたり、銀粉粒子の添加量を１００００質量部以上とすると、銀ペースト中の銀ナノ粒子が少なくなりすぎ、微細な構造の固体電解質層表面に対する接触面積が減少し、接触抵抗が増大する。
【００１６】
請求項３に記載の発明は、上記請求項１または請求項２の固体電解コンデンサにおいて、固体電解質層が化学重合により形成された導電性高分子よりなることを特徴とするものである。
固体電解質として、化学重合により形成された導電性高分子を用いた場合には、その固体電解質層の表面が微細な凹凸を持つようになるため、前述した銀粉粒子と銀ナノ粒子を混合した銀ペーストを用いると、低ＥＳＲ化の効果はより顕著なものとなる。
【００１７】
請求項４に係る発明は、上記請求項３の固体電解コンデンサにおいて、導電性高分子が、ポリチオフェン、ポリピロール、ポリアニリン、ポリフェニレンビニレンまたはそれらの誘導体の何れかであることを特徴とするものである。
上記の導電性高分子は、化学重合によって重合が可能な物質であると共に、電導度が高いものであるため、陰極層に前述した銀粉粒子と銀ナノ粒子を混合した銀ペーストを用いると、固体電解質の良好な導電性を損なうことのない固体電解コンデンサを実現することができる。
【００１８】
請求項５に記載の固体電解コンデンサの製造方法は、弁金属粉未を焼結してなる焼結体の表面に陽極酸化皮膜を形成したコンデンサ素子の上に、導電性高分子からなる固体電解質層を形成し、該導電性高分子層の上に、平均粒径が０．２〜２０μｍの銀粉粒子と平均粒径が１〜１００ｎｍの銀ナノ粒子とバインダーを混合してなる銀ペーストを塗布し、１５０〜３５０℃の温度範囲で焼結して導電層を形成することを特徴とするものである。
【００１９】
平均粒径が０．２〜２０μｍの銀粉粒子と平均粒径が１〜１００ｎｍの銀ナノ粒子とバインダーを混合した銀ペーストを塗布した場合には、１５０〜３５０℃の温度範囲で焼結することにより、焼結後の銀ペースト層にマイクロクラックが生じることがなく、銀ペースト層の抵抗率が上昇することがない。なお、焼結温度が１５０℃未満であると銀ペースト層が焼結せず、一方、焼結温度が３５０℃を超えると、導電性高分子においてポリマーの分解が発生することもあり、導電性高分子層の特性の悪化を引き起こす。
【００２０】
請求項６に係る発明は、請求項５に記載の固体電解コンデンサの製造方法において、銀ナノ粒子１００質量部あたり、前記銀粉粒子の添加量を１５０〜１００００質量部の範囲としたことを特徴とする。
本発明者等が実験的に確認したところ、請求項５で示した焼結温度範囲は、銀ナノ粒子１００質量部あたり、前記銀粉粒子の添加量を１５０〜１００００質量部の範囲とした場合に有効である。
【発明の効果】
【００２１】
本発明によれば、固体電解コンデンサのＥＳＲ特性の改善を図ることができる。また、本発明に係る固体電解コンデンサの製造方法により、ＥＳＲ特性をより改善した固体電解コンデンサを得ることができる。
【発明を実施するための最良の形態】
【００２２】
次に、本発明の実施の形態について、図１を参照して具体的に説明する。
図１において、コンデンサ素子１は、タンタル微粉末を直方体形状に成型し、焼結して形成されたものである。このコンデンサ素子１には、タンタルよりなる陽極導出線８が植設され、外部に導出されている。このコンデンサ素子１のタンタルの表面には、公知の方法により誘電体酸化皮膜が形成される。なお、このようなコンデンサ素子１を形成するには、タンタルの他、アルミニウム、ニオブ、チタン等の弁作用金属の粉末を用いることができる。
【００２３】
このコンデンサ素子１に導電性高分子層２を形成するために、まずコンデンサ素子１を重合性モノマー溶液に浸漬する。この重合性モノマーとしては、チオフェン又はその誘導体が好適である。チオフェン又はその誘導体は、ポリピロール又はポリアニリンと比較して導電率が高いと共に熱安定性が特に優れているため、低ＥＳＲで耐熱特性に優れた固体電解コンデンサを得ることができるからである。なお、チオフェンの誘導体としては、次に掲げる構造のものを例示できる。
【化１】
2005093741.tif 000002
【００２４】
チオフェンの誘導体の中でも、３，４−エチレンジオキシチオフェンを用いるとより好適である。３，４−エチレンジオキシチオフェンは、酸化剤と接触することで、緩やかな重合反応によってポリ−（３，４−エチレンジオキシチオフェン）（ＰＥＤＴ）を生成するため、３，４−エチレンジオキシチオフェンのモノマー溶液を微細な構造を有するコンデンサ素子の内部にまで浸透した状態で重合させることができる。この結果、コンデンサ素子の内部にまで導電性高分子層を形成することができるようになり、固体電解コンデンサの静電容量の増大を図ることができる。
【００２５】
また、重合性モノマー溶液は、上記のような重合性モノマーを所定の溶媒で希釈したものである。希釈することによって、重合性モノマー溶液の粘性が低くなり、コンデンサ素子の内部にまで重合性モノマーが浸透しやすくなる。溶媒としては各種有機溶媒を用いることができるが、重合性モノマーとして３，４−エチレンジオキシチオフェンを用いた場合には、イソプロピルアルコールが適当である。
【００２６】
コンデンサ素子を重合性モノマー溶液に所定時間浸漬した後、コンデンサ素子を引き上げ、大気中で放置する。この大気中への放置によって重合性モノマー溶液の溶媒であるイソプロピルアルコールが揮発し、３，４−エチレンジオキシテオフェンがコンデンサ素子に付着した状態となる。
【００２７】
さらに、コンデンサ素子を酸化剤溶液に浸漬する。この酸化剤溶液としては、純水等の所定溶媒に過硫酸アンモニウム等の過硫酸塩やスルホン酸塩を溶解した溶液を用いることができる。この酸化剤溶液への浸漬によって、重合性モノマーの重合が進行し、高分子化する。
【００２８】
以上のような工程によって、コンデンサ素子の内部にまで導電性高分子を形成する。そして、導電性高分子の重合を終えたコンデンサ素子を、純水による流水で洗浄する。その後コンデンサ素子を乾燥し、１回の重合を終える。
【００２９】
以上のような、重合性モノマー溶液への浸漬から乾燥までの工程を複数回繰り返し、所望の厚さの導電性高分子層を得る。このように導電性高分子層を化学重合により作成した場合には、重合性モノマーの重合が進行する方向を制御することが困難であるため、作製された導電性高分子層の表面は微細な凹凸を有するものとなる。
【００３０】
さらに、純水洗浄、乾燥まで行った後、導電性高分子層２の上に銀ペーストを塗布する。この銀ペーストは、平均粒径が０．２〜２０μｍの銀粉粒子と平均粒径が１〜１００ｎｍの銀ナノ粒子とバインダーを、銀ナノ粒子１００質量部あたり、前記銀粉粒子を１５０〜１００００質量部の範囲で混合した銀ペーストを用いる。上記のような平均粒径が１〜１００ｎｍの銀ナノ粒子を銀ペースト中に含んでいるため、導電性高分子層表面の微細な凹凸に入り込み、導電性高分子層と銀ペースト層の接触面積が増大する。なお、バインダーとしては、レゾール型フェノール樹脂を主成分とする有機バインダー等が用いられる。
【００３１】
そして、銀ペースト層を１５０〜３５０℃の温度範囲で焼結して導電層を形成する。この焼結によって、固体電解質層の表面への銀ペーストの密着性は維持されると共に、銀ペーストを焼結した際に、銀ナノ粒子と銀粉粒子が架橋するような形状で結合し、３次元的なマトリクス構造が形成される。このため、銀ナノ粒子と銀粉粒子の接触抵抗が減少すると共に、銀粉粒子中では銀のみで形成された導電経路が確保された状態となり、銀ペースト層３全体の抵抗率が低減することになる。また、上記の温度範囲では銀ペースト層３にマイクロクラックが発生することもない。従って、マイクロクラックによって、導電経路が遮断されることがなく、この点からも銀ペースト層３の抵抗率を低減させることができる。
【００３２】
以上のように、銀ペースト層３を形成した後、この銀ペースト層３の上に導電性接着材により陰極引出端子５を接合すると共に、前記陽極導出線８に陽極引出端子４を溶接等の手段により接合する。さらに、トランスファーモールドにより樹脂外装を行い、前記陰極引出端子５及び陽極引出端子４を所定の位置に折曲げて、チップ状の固体電解コンデンサを完成する。
【実施例】
【００３３】
次に、より詳細な実施例に基づき、本発明について説明する。
（実施例）
コンデンサ素子として、大きさが３．５×４．６×１．７ｍｍ3のタンタル焼結体を用い、陽極線としてタンタル線を用いた陽極体を、０．０５％燐酸水溶液中で９０℃、２０Ｖで１８０分陽極酸化し、脱イオン水の流水により洗浄して、乾燥を行いコンデンサ素子とした。
【００３４】
次に、このコンデンサ素子をブタノール５０ｇと３，４−エチレンジオキシチオフェン５０ｇとを混ぜ合わせてなるモノマー溶液に７分間浸漬し、次に遷移金属イオンを含む酸化剤としてパラトルエンスルホン酸第二鉄４０ｇを６０ｇのブタノールに溶解させて得た酸化剤溶液に１５分間浸漬し、化学酸化重合を行い、コンデンサ素子を構成する陽極酸化皮膜上に導電性高分子層を形成した。そして、コンデンサ素子に付着した余分なモノマーや酸化剤を除去するために、ブタノールによる洗浄を５分間行った後、１０５℃で５分間乾燥した。次いで、前記コンデンサ素子を０．４％の燐酸水溶液中で６０℃、２０Ｖで３０分再化成し、脱イオン水の流水により洗浄して乾燥を行った。その後、前記高分子層が所望の厚さになるまで、モノマー溶液への浸漬〜乾燥までの重合工程を４回繰り返した。
【００３５】
次に、コンデンサ素子の導電性高分子層の上に、銀ペーストを塗布した。この銀ペーストは、平均粒径が３．９μｍの銀粉粒子と平均粒径が５．０ｎｍの銀ナノ粒子とを、銀ナノ粒子１００質量部あたり前記銀粉粒子を４００質量部添加したものに、レゾール型フェノール樹脂を主成分とする有機バインダーを９０質量部混合し、さらにジエチレングリコールジブチルエーテルを１００質量部添加した銀ペーストを用いた。そして、この銀ペーストを導電性高分子層の上に直接塗布した。
【００３６】
その後、陽極線を陽極リードフレームに溶接すると共に、銀ペースト層に陰極リードフレームを接合し、銀ペーストを塗布したコンデンサ素子を室温状態で３０分間放置した後、１８０℃の雰囲気で１時間放置し、銀ペースト層の焼結を行った。さらに、全体を樹脂でモールドし、リードフレームから陽極外部端子、陰極外部端子を切断し、樹脂外装に沿って折り曲げて、チップ型の固体電解コンデンサとした。
【００３７】
（従来例）
従来例として、実施例と同様にして導電性高分子層の形成まで行ったコンデンサ素子に、カーボン層を形成し、さらに平均粒径５μｍの銀粉をバインダーと混合した銀ペースト層を形成し、その後の工程を実施例と同様に形成したチップ型固体電解コンデンサを用意した。
【００３８】
（比較例１）
比較例１として、実施例と同様にして導電性高分子層の形成まで行ったコンデンサ素子の導電性高分子層の上に、直接、平均粒径５μｍの銀粉をバインダーと混合した銀ペースト層を形成し、その後の工程を実施例と同様に形成したチップ型固体電解コンデンサを用意した。
【００３９】
（比較例２）
比較例２として、実施例と同様にして導電性高分子層の形成まで行ったコンデンサ素子の導電性高分子層の上に、直接、平均粒径５ｎｍの銀ナノ粒子をバインダーと混合した銀ペースト層を形成し、その後の工程を実施例と同様に形成したチップ型固体電解コンデンサを用意した。
【００４０】
（試験結果）
以上のようにして作製した各固体電解コンデンサについて電気的測定を行った。その結果を表１に示す。
【表１】
2005093741.tif 000003
【００４１】
表１より明らかなように、従来の固体電解コンデンサは１５．４ｍΩであるのに対し、本発明の実施例の固体電解コンデンサはＥＳＲが１１．４ｍΩとなり、ＥＳＲ特性の改善が図られていることが分かった。
【００４２】
一方、平均粒径５μｍの銀粉粒子のみを銀ペーストに用いた比較例１、平均粒径５ｎｍの銀ナノ粒子のみを銀ペーストに用いた比較例２は、固体電解質層の上にカーボン層を形成していないにも関わらず、ＥＳＲ特性は悪化した。これは、比較例１では、銀ペーストと固体電解質層との接触面積が低下したことによるものと考えられる。また、比較例２では、銀ペースト層中に発生したマイクロクラックにより、銀ペースト層の導電率が悪化したためと考えられる。
【００４３】
以上の結果より、本発明に係る固体電解コンデンサは、ＥＳＲ特性が改善されることが確認できた。
【図面の簡単な説明】
【００４４】
【図１】固体電解コンデンサの内部構造を示す断面図である。
【符号の説明】
【００４５】
１…コンデンサ素子
２…導電性高分子層
３…銀ペースト層
４…陽極引出端子
５…陰極引出端子
６…樹脂外装
【図１】
2005093741.tif 000004